【手続補正書】
【提出日】平成21年8月18日(2009.8.18)
【手続補正１】
【補正対象書類名】特許請求の範囲
【補正対象項目名】全文
【補正方法】変更
【補正の内容】
【特許請求の範囲】
【請求項１】
セルロースアセテートの繊維の全体アセチル基の７５％以上を鹸化させることにより製造され、セルロースIIとセルロースIVの複合結晶構造を有することを特徴とするレーヨン繊維。
【請求項２】
請求項１において、前記セルロースアセテート繊維が置換度２.０〜２.７５のセルロースジアセテート繊維、置換度２.７５以上のセルローストリアセテート繊維及びこれらの混合繊維からなる群より選択されることを特徴とするレーヨン繊維。
【請求項３】
請求項１において、切断強度が２.５ｇｆ／ｄｅ以下であり、切断伸度が２０％以上であることを特徴とするレーヨン繊維。
【請求項４】
請求項１において、比重が１.４５〜１.５１ｇｍ／ｃｍ３の範囲を有することを特徴とするレーヨン繊維。
【請求項５】
請求項１において、複屈折率が０.０１２〜０.０２４の範囲を有することを特徴とするレーヨン繊維。
【請求項６】
請求項１において、結晶化度が１４〜４０％の範囲を有することを特徴とするレーヨン繊維。
【請求項７】
セルロースアセテート繊維をアルカリ処理して前記繊維の全体アセチル基の７５％以上をヒドロキシ基に鹸化させることにより、セルロースIIとセルロースIVの複合結晶構造を持たせる工程を含むことを特徴とするレーヨン繊維の製造方法。
【請求項８】
請求項７において、前記アルカリが強アルカリであることを特徴とするレーヨン繊維の製造方法。
【請求項９】
請求項７において、前記セルロースアセテート繊維が強アルカリと弱アルカリによって同浴処理されることを特徴とするレーヨン繊維の製造方法。
【請求項１０】
請求項７において、前記セルロースアセテート繊維が強アルカリと弱アルカリによって異浴処理されることを特徴とするレーヨン繊維の製造方法。
【請求項１１】
請求項７において、前記セルロースアセテート繊維が置換度２.０〜２.７５のセルロースジアセテート繊維、置換度２.７５以上のセルローストリアセテート繊維及びこれらの混合繊維からなる群より選択されることを特徴とするレーヨン繊維の製造方法。
【請求項１２】
請求項７において、アルカリ処理時に、第４級アンモニウム塩及びホスホニウム塩からなる群より選択される鹸化促進剤を添加することを特徴とするレーヨン繊維の製造方法。
【請求項１３】
セルロースアセテート繊維を含有し、織物、編物または不織布からなる群より選択される繊維材料をアルカリ処理して前記セルロースアセテート繊維の全体アセチル基の７５％以上をヒドロキシ基に鹸化させることにより、得られたレーヨン繊維がセルロースIIとセルロースIVの複合結晶構造を有するようにする工程を含むことを特徴とするレーヨン繊維の製造方法。
【請求項１４】
請求項１３において、前記セルロースアセテート繊維が他の繊維と混合または複合されて処理されることを特徴とするレーヨン繊維の製造方法。
【請求項１５】
請求項１３において、前記繊維材料はセルロースアセテート繊維単独で、或いは他の繊維との混合または複合して製織、製編、パンチングすることにより製造されることを特徴とするレーヨン繊維の製造方法。
【請求項１６】
請求項１４において、前記アルカリが強アルカリであることを特徴とするレーヨン繊維の製造方法。
【請求項１７】
請求項１４において、前記セルロースアセテート繊維が強アルカリと弱アルカリによって同浴処理されることを特徴とするレーヨン繊維の製造方法。
【請求項１８】
請求項１４において、前記アセテート繊維が強アルカリと弱アルカリによって異浴処理されることを特徴とするレーヨン繊維の製造方法。
【請求項１９】
請求項１３において、前記セルロースアセテート繊維が置換度２.０〜２.７５のセルロースジアセテート繊維、置換度２.７５以上のセルローストリアセテート繊維及びこれらの混合繊維からなる群より選択されることを特徴とするレーヨン繊維の製造方法。
【請求項２０】
請求項１３において、アルカリ処理時に、第４級アンモニウム塩及びホスホニウム塩からなる群より選択される鹸化促進剤を添加することを特徴とするレーヨン繊維の製造方法。
【請求項２１】
置換度２.０以上のセルロースアセテート繊維の全体アセチル基の７５％以上がヒドロキシ基に鹸化することにより製造され、セルロースIIとセルロースIVの複合結晶構造を有するレーヨン繊維を含むレーヨン繊維製品。
【請求項２２】
置換度２.０以上のセルロースアセテート繊維を含有し、織物、編物または不織布からなる群より選択される繊維材料をアルカリ処理して前記セルロースアセテート繊維の全体アセチル基の７５％以上をヒドロキシ基に鹸化させることにより、得られたレーヨン繊維がセルロースIIとセルロースIVの複合結晶構造を有するようにする工程を含むことを特徴とするレーヨン繊維製品の製造方法。
【請求項２３】
請求項２２において、前記セルロースアセテート繊維が他の繊維と混合または複合されて処理されることを特徴とするレーヨン繊維製品の製造方法。
【請求項２４】
請求項２２において、前記繊維材料はセルロースアセテート繊維単独で、或いは他の繊維との混合または複合して製織、製編、パンチングすることにより製造されることを特徴とするレーヨン繊維製品の製造方法。
【請求項２５】
請求項２３において、前記アルカリが強アルカリであることを特徴とするレーヨン繊維製品の製造方法。
【請求項２６】
請求項２３において、前記セルロースアセテート繊維が強アルカリと弱アルカリによって同浴処理されることを特徴とするレーヨン繊維製品の製造方法。
【請求項２７】
請求項２３において、前記セルロースアセテート繊維が強アルカリと弱アルカリによって異浴処理されることを特徴とするレーヨン繊維製品の製造方法。
【請求項２８】
請求項２２において、前記セルロースアセテート繊維が置換度２.０〜２.７５のセルロースジアセテート繊維、置換度２.７５以上のセルローストリアセテート繊維及びこれらの混合繊維からなる群より選択されることを特徴とするレーヨン繊維製品の製造方法。
【請求項２９】
請求項２２において、アルカリ処理時に、第４級アンモニウム塩及びホスホニウム塩からなる群より選択される鹸化促進剤を添加することを特徴とするレーヨン繊維製品の製造方法。
【請求項３０】
置換度２.０以上のセルロースアセテートフィルムの全体アセチル基の７５％以上をヒドロキシ基に鹸化させることにより製造されたフィルムであり、セルロースIIとセルロースIVの複合結晶構造を有することを特徴とするレーヨンフィルム。
【請求項３１】
セルロースアセテートフィルムの全体アセチル基の７５％以上がヒドロキシ基に鹸化されるようにアルカリ処理して、セルロースIIとセルロースIVの複合結晶構造を有するようにすることを特徴とするレーヨンフィルムの製造方法。
【請求項３２】
請求項３１において、前記アルカリが強アルカリであることを特徴とするレーヨンフィルムの製造方法。
【請求項３３】
請求項３１において、前記セルロースアセテート繊維が強アルカリと弱アルカリによって同浴処理されることを特徴とするレーヨンフィルムの製造方法。
【請求項３４】
請求項３１において、前記セルロースアセテート繊維が強アルカリと弱アルカリによって異浴処理されることを特徴とするレーヨンフィルムの製造方法。
【請求項３５】
請求項３１において、前記セルロースアセテートフィルムが置換度２.０〜２.７５のセルロースジアセテート繊維、置換度２.７５以上のセルローストリアセテート繊維及びこれらの混合フィルムからなることを特徴とするレーヨンフィルムの製造方法。
【請求項３６】
請求項３１において、アルカリ処理時に、第４級アンモニウム塩及びホスホニウム塩からなる群より選択される鹸化促進剤を添加することを特徴とするレーヨンフィルムの製造方法。